(57)【要約】【課題】従来技術に述べる欠点のない長鎖分岐状ポリカーボネートおよびその製法を提供する。【解決手段】式（１ａ）：2006131910.tif 000023  ［式中、Ｒ１、Ｒ２、Ｒ３およびＲ４は互いに独立してＣ１−Ｃ１０アルキルを表し、Ｒ５、Ｒ６およびＲ７は互いに独立して水素またはＣ１−Ｃ１０アルキルを表し、またはＲ１およびＲ２、並びにＲ３およびＲ４は、それらが結合されている炭素原子と共に、Ｃ５−Ｃ１０シクロアルキル基を形成し、その場合シクロアルキル基は置換されてもよい。］  に適合する分岐状構造ユニットを含有する、ポリカーボネート。【選択図】なし【特許請求の範囲】
【請求項１】
式（１ａ）：
【化１】
2006131910.tif 000020
［式中、Ｒ１、Ｒ２、Ｒ３およびＲ４は互いに独立してＣ１−Ｃ１０アルキルを表し、Ｒ５、Ｒ６およびＲ７は互いに独立して水素またはＣ１−Ｃ１０アルキルを表し、またはＲ１およびＲ２、並びにＲ３およびＲ４は、それらが結合されている炭素原子と共に、Ｃ５−Ｃ１０シクロアルキル基を形成し、その場合シクロアルキル基は置換されてもよい。］
に適合する分岐状構造ユニットを含有する、ポリカーボネート。
【請求項２】
相境界プロセスによる分岐状ポリカーボネートの製造プロセスにおいて、改良が式（１）：
【化２】
2006131910.tif 000021
［式中Ｒ１〜Ｒ７は、請求項１と同意義である。］
に適合する少なくとも１種の化合物を分岐剤として使用することを含む、分岐状ポリカーボネートの製造プロセス。
【請求項３】
溶融エステル交換方法による分岐状ポリカーボネートの製造プロセスにおいて、改良が式（１）：
【化３】
2006131910.tif 000022
［式中Ｒ１〜Ｒ７は、請求項１と同意義である。］
に適合する少なくとも１種の化合物を分岐剤として使用することを含む、分岐状ポリカーボネートの製造プロセス。
【請求項４】
請求項１記載のポリカーボネートを含有する、射出成形物品。
【請求項５】
請求項１記載のポリカーボネートを含有する、押出製品。
【発明の詳細な説明】
【技術分野】
【０００１】
本発明は芳香族ポリカーボネートおよびより特に分岐状ポリカーボネートに関する。
【背景技術】
【０００２】
芳香族ポリカーボネートは、エンジニアリング熱可塑性材料のグループに属する。それらは、エンジニアリング用途において重要な特性、透明性、耐熱性および靭性の組合せによって特徴づけられる。
【０００３】
高分子量直鎖状ポリカーボネートは、２相混合物中でビスフェノールのアルカリ金属塩とホスゲンとを反応させることによる相境界プロセス（phase boundary process）によって得られる。分子量はモノフェノール、例えばフェノールまたはｔｅｒｔ−ブチルフェノールの量によって制御され得る。これらの反応は、本質的に直鎖状ポリマーのみを生成する。これは末端基分析によって確認され得る。
【０００４】
相境界プロセスによる直鎖状ポリカーボネートの製造については、例えばH. Schnell著、「Chemistry and Physics of Polycarbonates」、Polymer Reviews、第9巻、Interscience Publishers、ニューヨーク1964年、33以下およびPolymer Reviews、第10巻、「Condensation Polymers by Interfacial and Solution Methods」、Paul W. Morgan著、Interscience Publishers、ニューヨーク1965年、VIII章、325頁が参照され得る。
【０００５】
US B 4185009、DE A 2500092およびJP B 79039040には、特定のビスフェノールと連鎖停止剤および分岐剤としてイサチンビスフェノールとの混合物からスタートし、分岐して、高分子量のポリカーボネートが、相境界プロセスにおいてホスゲンとの反応後に得られ得る方法が開示されている。DE A 4240313には、分岐剤としてイサチンビスクレゾールを有するビスフェノールＡおよびビスフェノールＴＭＣに基づいて改良した流動性を有するコポリカーボネートについて開示されている。
【０００６】
DE A 19913533には、オリゴマー性またはポリマー性分岐剤が使用されることを含む高度に架橋したポリカーボネートの製造について開示されている。DE A 19943642には、それらの擬似塑性によって採水器材料として使用するのに好適な分岐状ポリカーボネートについて開示している。
【０００７】
US B 5367044には、１，１，１−トリス−（４−ヒドロキシフェニル）エタン（ＴＨＰＥ）が、０．２８−０．３６モル％の量で分岐剤として用いられる分岐状ポリカーボネートから製造されたボトルについて記載されている。
【０００８】
直鎖状ポリカーボネートと比較して、より良好な流動性のために、分岐状ポリカーボネートは比較的高い剪断速度でポリマー溶融の良好な流れが望ましい用途、例えば複雑な構造の射出成形において特に有用である。分岐状ポリカーボネートは擬似塑性によって区別され、もはやニュートン流体とみなすことができない。
【０００９】
先行技術において、高純度の三官能性生成物は分岐剤として用いられる。直接的に製造され得、かつ第二成分としてビスフェノールのみを含む（それは面倒な分離を必要としない）三官能性化合物を用いることは有利である。
【００１０】
【特許文献１】US B 4185009
【特許文献２】DE A 2500092
【特許文献３】JP B 79039040
【特許文献４】DE A 4240313
【特許文献５】DE A 19913533
【特許文献６】DE A 19943642
【特許文献７】US B 5367044
【非特許文献１】H. Schnell著、「Chemistry and Physics of Polycarbonates」、Polymer Reviews、第9巻、Interscience Publishers、ニューヨーク1964年、33以下
【非特許文献２】Polymer Reviews、第10巻、「Condensation Polymers by Interfacial and Solution Methods」
【非特許文献３】Paul W. Morgan著、Interscience Publishers、ニューヨーク1965年、VIII章、325頁
【発明の要旨】
【００１１】
分岐状ポリカーボネートおよびその調製方法を開示する。このポリカーボネートは：
【００１２】
【化１】
2006131910.tif 000002
［式中、Ｒ１、Ｒ２、Ｒ３およびＲ４は互いに独立してＣ１−Ｃ１０アルキルを表し、Ｒ５、Ｒ６およびＲ７は互いに独立して水素またはＣ１−Ｃ１０アルキルを表し、またはＲ１およびＲ２、およびＲ３およびＲ４は、それらが結合されている炭素原子と共に、Ｃ５−Ｃ１０シクロアルキル基を形成し、その場合シクロアルキル基は置換されてもよい。］
に適合する構造ユニットを含む。
【００１３】
本目的は、これらの欠点を回避する長鎖分岐状ポリカーボネートおよびそれらの製造方法を提供することである。この目的は驚くべきことに一般式（１）：
【００１４】
【化２】
2006131910.tif 000003
［式中、Ｒ１、Ｒ２、Ｒ３およびＲ４は、互いに独立してＣ１−Ｃ１０アルキル、好ましくはＣ１−Ｃ８アルキル、特に好ましくはＣ１−Ｃ６−アルキル、とりわけ特に好ましくはメチルを示し、Ｒ５、Ｒ６およびＲ７は互いに独立して水素またはＣ１−Ｃ１０アルキル、好ましくはＣ１−Ｃ８アルキル、特に好ましくは水素またはＣ１−Ｃ６アルキル、とりわけ特に好ましくは水素を示し、またはＲ１およびＲ２、およびＲ３およびＲ４はそれらが結合されている炭素原子と共に、独立してＣ５−Ｃ１０シクロアルキル、好ましくはＣ５−Ｃ８シクロアリール、特にシクロペンチルまたはシクロヘキシルを形成してもよく、その場合シクロアルキル環は好ましくはＣ１−Ｃ４アルキル、特にメチルによって置換されてもよい。］
に適合する少なくとも１種の分岐剤を使用することによって達成された。
【００１５】
前記アルキル置換基は、直鎖状または分岐状であってよい。特に好ましい化合物は、一般式（２）：
【００１６】
【化３】
2006131910.tif 000004
で示される化合物であり、それはビスフェノールＡ誘導体から誘導され、Ｒ５、Ｒ６およびＲ７は前記の意味を有する。
【００１７】
ひとつのとりわけ特に好ましい分岐剤は、式（３）のものである：
【００１８】
【化４】
2006131910.tif 000005
【００１９】
式（１）、（２）および（３）の化合物は、既知であり、既知の方法を用いて製造されてよい。
【００２０】
式（３）の化合物は、例えばE. Nowakowska、K. Zdzislaw著、「Polish Journal of Applied Chemistry」40(3)、 247 (1997年)；、J. Paryzkova、D. Snobl、P. Matousek、Vyzk. Ustav Org. Synt著、「Chemicky Prumysl」29(1)、30 (1979年)；およびUS 3281478 of Union Carbide Corp.,ニューヨーク(25.10.1966年).
【００２１】
本発明によるこれらの分岐状ポリカーボネートは、ビスフェノールＡ誘導体またはビスフェノール誘導体およびナトリウムビスフェノレートから、最も単純なケースにおいて、ビスフェノールＡ（ＢＰＡ）およびナトリウムビスフェノレートＡ（Ｎａ２ＢＰＡ）を用いて１２０〜２３０℃、好ましくは１３０〜２２０℃、特に好ましくは１５０〜２１０℃、とりわけ特に好ましくは１６０〜２００℃の温度で溶融中で、放出フェノールの除去によって製造されてよい（例えば具体的にはUS-A 3281478）。
【発明の開示】
【発明の効果】
【００２２】
驚くべきことに、分岐剤の製造から得られる粗生成物は、その粗生成物において唯一確認できる不純物が単にビスフェノールから構成されているため、更に入念な精製をしないで使用することができることが解った。ビスフェノールのこの含量は、分岐状ポリカーボネートの合成についての計算で含まれてもよい。この含量はバッチからバッチに変化し、例えば使用に先立ってガスクロマトグラフィーによって簡単に決定され得る。
【００２３】
従って、１つの実質的な利点はまた、分岐剤がポリカーボネートの合成に直接、即ちそれが、例えばＢＰＡ製造においてＢＰＡストリームの蒸留、再結晶または溶融結晶化から製造される技術的な形態において用いられ得るということである。
【発明を実施するための最良の形態】
【００２４】
分岐状ポリカーボネートは、特定の用途に必要な熱安定性を更に示す。
【００２５】
本発明は式（１）の化合物からＯＨ基を通して誘導される式（１ａ）：
【００２６】
【化５】
2006131910.tif 000006
［式中、Ｒ１〜Ｒ７は前記の意味を有する。］
を示す分岐状構造を含有するポリカーボネートを提供する。
【００２７】
好ましいポリカーボネートは、式（２ａ）の分岐状構造を含むものである：
【００２８】
【化６】
2006131910.tif 000007
［式中、Ｒ５、Ｒ６およびＲ７は前記の意味を有する。］
【００２９】
特に好ましくはポリカーボネートは式（３ａ）の分岐状構造を含むものである：
【００３０】
【化７】
2006131910.tif 000008
【００３１】
本発明によるポリカーボネートは、式（１）または好ましい式（２）および／または（３）の本発明による分岐剤の少なくとも１種を用いて、例えばジフェノールとカルボン酸ハライド、好ましくはホスゲンおよび／または芳香族ジカルボン酸ジハライド、好ましくはベンゼンジカルボン酸ジハライドおよび／またはジフェニルカーボネートとを反応させることによって製造され得る。
【００３２】
本発明によるポリカーボネートは、式（４）の少なくとも１種のジフェノール残基を含有する。
【００３３】
【化８】
2006131910.tif 000009
［各Ｄはもう一方と独立して炭素原子６〜４０個、好ましくは炭素原子６〜３５個、特に炭素原子６〜３０個を有する芳香族基（この基は要すればヘテロ原子を含む。）を示し、および要すればＣ１−Ｃ１２アルキル、好ましくはＣ１−Ｃ１０アルキル、特に好ましくはＣ１−Ｃ８アルキルおよび／またはハロゲンによって好ましくはフッ素または塩素によって置換されてもよく、およびさらに要すれば脂肪族または脂環族基を含んでもよい。］
【００３４】
式（４）において、Ｄは好ましくは式（５）に適合する。
【００３５】
【化９】
2006131910.tif 000010
［式中、Ｒ８とＲ９は互いに独立して水素、Ｃ１−Ｃ１８アルキル、Ｃ１−Ｃ１８アルコキシ、ハロゲン、例えば塩素または臭素、またはいずれの場合も要すれば置換されたアリールまたはアラルキル、好ましくは水素またはＣ１−Ｃ１２アルキル、特に好ましくは水素またはＣ１−Ｃ８アルキルおよびとりわけ特に好ましくは水素またはメチルであり、およびＸは単結合、−ＳＯ２−、−ＣＯ−、−Ｏ−、−Ｓ−、Ｃ１〜Ｃ６アルキレン、Ｃ２〜Ｃ５アルキリデンまたはＣ５〜Ｃ６シクロアルキリデン（それはＣ１〜Ｃ６アルキル、好ましくはメチルまたはエチルで置換されてもよい）またはさらにＣ６〜Ｃ１２アリーレン（それは要すればヘテロ原子を含む別の芳香環と融合されてもよい）を示す。］
【００３６】
Ｘは好ましくは単結合、Ｃ１〜Ｃ５アルキレン、Ｃ２〜Ｃ５アルキリデン、Ｃ５〜Ｃ６シクロアルキリデン、−Ｏ−、−ＳＯ−、−ＣＯ−、−Ｓ−、−ＳＯ２−を示し、または式（５ａ）または（５ｂ）：
【００３７】
【化１０】
2006131910.tif 000011
［式中、Ｒ１０およびＲ１１は、各Ｘ１について独立して選択され、かつ互いに独立して、水素またはＣ１〜Ｃ６アルキル、好ましくは水素、メチルまたはエチルを示し、およびＸ１は炭素を示し、ｍは４〜７、好ましくは４または５の整数を示す。但し、少なくとも１種の原子Ｘ１上においてＲ１０およびＲ１１は同時にアルキルである。］に適合する。
【００３８】
例として述べられるジヒドロキシ化合物は、ヒドロキノン、レゾルシノール、ジヒドロキシビフェニル、ビス（ヒドロキシフェニル）アルカン、ビス（ヒドロキシフェニル）シクロアルカン、ビス（ヒドロキシフェニル）スルフィド、ビス（ヒドロキシフェニル）エーテル、ビス（ヒドロキシフェニル）ケトン、ビス（ヒドロキシフェニル）スルホン、ビス（ヒドロキシフェニル）スルホキシド、α，α’−ビス（ヒドロキシフェニル）ジイソプロピルベンゼン、およびそれらの環−アルキル化および環−ハロゲン化合物およびまたα，ω−ビス（ヒドロキシフェニル）ポリシロキサンを包含する。
【００３９】
好ましいジフェノールは４，４’−ジヒドロキシビフェニル（ＤＯＤ）、４，４’−ジヒドロキシビフェニルエーテル（ＤＯＤエーテル）、２，２−ビス（４−ヒドロキシフェニル）プロパン（ビスフェノールＡ）、１，１−ビス（４−ヒドロキシフェニル）−３，３，５−トリメチルシクロヘキサン（ビスフェノールＴＭＣ）、１，１−ビス−（４−ヒドロキシフェニル）シクロヘキサン、２，４−ビス（４−ヒドロキシフェニル）−２−メチルブタン、１，１−ビス（４−ヒドロキシフェニル）−１−フェニルエタン、１，４−ビス［２−（４−ヒドロキシフェニル）−２−プロピル］ベンゼン、１，３−ビス［２−（４−ヒドロキシフェニル）−２−プロピル］ベンゼン（ビスフェノールＭ）、２，２−ビス（３−メチル−４−ヒドロキシフェニル）プロパン、２，２−ビス（３−クロロ−４−ヒドロキシフェニル）プロパン、ビス（３，５−ジメチル−４−ヒドロキシフェニル）メタン、２，２−ビス（３，５−ジメチル−４−ヒドロキシフェニル）プロパン、ビス（３，５−ジメチル−４−ヒドロキシフェニル）スルホン、２，４−ビス（３，５−ジメチル−４−ヒドロキシフェニル）−２−メチルブタン、２，２−ビス（３，５−ジクロロ−４−ヒドロキシフェニル）プロパンおよび２，２−ビス（３，５−ジブロモ−４−ヒドロキシフェニル）プロパンが挙げられる。
【００４０】
特に好ましいジフェノールは２，２−ビス（４−ヒドロキシフェニル）プロパン（ビスフェノールＡ）、４，４’−ジヒドロキシビフェニル（ＤＯＤ）、４，４’−ジヒドロキシビフェニルエーテル（ＤＯＤエーテル）、１，３−ビス［２−（４−ヒドロキシフェニル）−２−プロピル］ベンゼン（ビスフェノールＭ）、２，２−ビス（３，５−ジメチル−４−ヒドロキシフェニル）プロパン、１，１−ビス（４−ヒドロキシフェニル）−１−フェニルエタン、２，２−ビス（３，５−ジクロロ−４−ヒドロキシフェニル）プロパン、２，２−ビス（３，５−ジブロモ−４−ヒドロキシフェニル）プロパン、１，１−ビス（４−ヒドロキシフェニル）シクロヘキサンおよび１，１−ビス（４−ヒドロキシフェニル）−３，３，５−トリメチルシクロヘキサン（ビスフェノールＴＭＣ）が挙げられる。
【００４１】
とりわけ特に好ましい化合物は２，２−ビス（４−ヒドロキシフェニル）プロパン（ビスフェノールＡ）、４，４’−ジヒドロキシビフェニル（ＤＯＤ）、４，４’−ジヒドロキシビフェニルエーテル（ＤＯＤエーテル）、１，３−ビス［２−（４−ヒドロキシフェニル）−２−プロピル］ベンゼン（ビスフェノールＭ）および１，１−ビス（４−ヒドロキシフェニル）−３，３，５−トリメチルシクロヘキサン（ビスフェノールＴＭＣ）が挙げられる。
【００４２】
ジフェノールは、単独または互いの混合物としての両方で用いられてもよい。したがって、本発明の目的のために、ポリカーボネートはホモポリカーボネートおよびコポリカーボネートの両方を意味するものと理解される。コポリカーボネートは、式４および／または５から選択された少なくとも１つの別のジフェノール（使用したビスフェノールのモル数に対して）一般に少なくとも５０モル％以下、好ましくは４５モル％以下、特に好ましくは４０モル以下、特に３０モル％以下を一般に含む。ジフェノールは文献既知であり、または文献に知られた方法で製造されてもよい（例えば、H.J. Buyschら著、「Ullmann's Encyclopedia of Industrial Chemistry」VCH、ニューヨーク1991年、第5版、第19巻、348頁参照）。
【００４３】
式（１）〜（３）の分岐剤は、好ましくは使用したジフェノールのモル数に対して０．０５〜１０モル％、特に好ましくは０．１−５モル％、とりわけ特に好ましくは０．２−１モル％の量で用いられる。
【００４４】
本発明によるポリカーボネートは、一般的には、ジフェノール構造ブロックとしてビスフェノールＡを有するポリカーボネートに対して検量されたゲル透過クロマトグラフィー（ＧＰＣ）によって確定された分子量（重量平均）１３，０００〜１００，０００、好ましくは１５，０００〜８０，０００、特に好ましくは１５，０００〜６０，０００ｇ／モルを有する。
【００４５】
本発明はさらに、ジフェノールおよび式（１）または（２）または（３）の分岐剤が、水性アルカリ溶液中で溶解され、要すれば溶媒中で溶解されたカーボネートの源、例えばホスゲンと、水性アルカリ溶液、有機溶媒および触媒、好ましくはアミン化合物から調製された２相の混合物において反応させることを特徴とする、分岐状ポリカーボネートおよびコポリカーボネートの製造方法に関する。前記反応はまた、複数の段階で行なわれ得る。
【００４６】
水性アルカリ溶液における分岐剤を含むジフェノールの濃度は、２〜２５重量％、好ましくは２〜２０重量％、特に好ましくは２〜１８重量％および非常に特に好ましくは３〜１５重量％である。水性アルカリ溶液は、アルカリまたはアルカリ土類金属の水酸化物が溶解されている水からなる。ナトリウムおよび水酸化カリウムが好ましい。
【００４７】
ホスゲンがカーボン源として用いられる際、水性アルカリ溶液／有機溶媒の体積比は、５：９５〜９５：５、好ましくは２０：８０〜８０：２０、特に好ましくは３０：７０〜７０：３０、およびとりわけ特に好ましくは４０：６０〜６０：４０である。ビスフェノール：ホスゲンのモル比は、１：１０以下、好ましくは１：６、特に好ましくは１：４およびとりわけ特に好ましくは１：３である。本発明による分岐状ポリカーボネートおよびコポリカーボネートの濃度は、１．０〜２５重量％、好ましくは２〜２０重量％、特に好ましくは２〜１８重量％およびとりわけ特に好ましくは３〜１５重量％である。
【００４８】
ビスフェノールの導入量に対するアミン化合物の濃度は、０．１〜１０モル％、好ましくは０．２〜８モル％、特に好ましくは０．３〜６モル％およびとりわけ特に好ましくは０．４〜５モル％である。
【００４９】
カーボネート源はホスゲン、ジホスゲンまたはトリホスゲン、好ましくはホスゲンである。ホスゲンが用いられる場合において、溶剤を省くことは要すれば可能であり、ホスゲンを反応混合物へ直接導入してもよい。
【００５０】
第三アミン、例えばトリエチルアミンまたはＮ−アルキルピペリジンは触媒として用いてもよい。トリアルキルアミンおよび４−（ジメチルアミノ）ピリジンは好適な触媒である。トリエチルアミン、トリプロピルアミン、トリイソプロピルアミン、トリブチルアミン、トリイソブチルアミン、Ｎ−メチルピペリジン、Ｎ−エチルピペリジンおよびＮ−プロピルピペリジンは特に好適である。
【００５１】
考慮され得る有機溶媒は、ハロゲン化炭化水素、例えばメチレンクロリドおよび／またはクロロベンゼン、ジクロロベンゼン、トリクロロベンゼンまたはそれらの混合物または芳香族炭化水素、例えばトルエンまたはキシレンである。
【００５２】
反応温度は５℃〜１００℃、好ましくは０℃〜８０℃、特に好ましくは１０℃〜７０℃およびとりわけ特に好ましくは１０℃〜６０℃である。
【００５３】
その代わりに、本発明によるポリカーボネートはまた溶融エステル交換方法によって製造され得る。溶解エステル交換方法は、例えば「Encyclopedia of Polymer Science」、第10巻（1969年）、「Chemistry and Physics of Polycarbonates, Polymer Reviews」、H. Schnell著、第9巻、John Wiley and Sons, Inc.（1964年）およびDE-C 1031512に記載されている。
【００５４】
溶融エステル交換方法において、相境界プロセスのために既に記載されている芳香族ジフェノールおよび分岐剤を、好適な触媒および要すればさらなる添加剤の補助を受けて、カルボン酸ジエステルと溶融エステル交換する。
【００５５】
本発明の目的のために、カルボン酸ジエステルは好ましくは式（６）および（７）である：
【００５６】
【化１１】
2006131910.tif 000012
［式中、Ｒ、Ｒ’およびＲ”は互いに独立して水素、Ｃ１−Ｃ３４アルキル、Ｃ５−Ｃ３４シクロアルキル、Ｃ７−Ｃ３４アラルキルまたはＣ６−Ｃ３４アリールである。］
【００５７】
下記のものが例として示され得る：
ジフェニルカーボネート、ブチルフェニル−フェニルカーボネート、ジ−ブチルフェニルカーボネート、イソブチルフェニル−フェニルカーボネート、ジ−イソブチルフェニルカーボネート、ｔｅｒｔ−ブチルフェニル−フェニルカーボネート、ジ−ｔｅｒｔ−ブチルフェニルカーボネート、ｎ−ブチルフェニルカーボネート、ｎ−ヘキシルフェニル−フェニルカーボネート、ジ−（ｎ−ヘキシルフェニル）カーボネート、シクロヘキシルフェニル−フェニルカーボネート、ジ−シクロヘキシルフェニルカーボネート、フェニルフェノール−フェニルカーボネート、ジ−フェニルフェノールカーボネート、イソオクチルフェニル−フェニルカーボネート、ジ−イソオクチルフェニルカーボネート、ｎ−ノニルフェノール−フェニルカーボネート、ジ−（ｎ−ノニルフェノール）カーボネート、クミルフェニルフェニルカーボネート、ジ−クミルフェニルカーボネート、ナフチルフェニル−フェニルカーボネート、ジ−ナフチルフェニルカーボネート、ジ−ｔｅｒｔ−ブチルフェニル−フェニルカーボネート、ジ−（ジ−ｔｅｒｔ−ブチルフェニル）カーボネート、ジクミルフェニル−フェニルカーボネート、ジ−（ジクミルフェニル）カーボネート、フェノキシフェニル−フェニルカーボネート、ジ−（４−フェノキシフェニル）カーボネート、３−ペンタデシルフェニル−フェニルカーボネート、ジ−（３−ペンタデシルフェニル）カーボネート、トリチルフェニル−フェニルカーボネート、ジ−トリチルフェニルカーボネート。
【００５８】
好ましい化合物は、ジフェニルカーボネート、ｔｅｒｔ−ブチルフェニル−フェニルカーボネート、ジ−ｔｅｒｔ−ブチルフェニルカーボネート、フェニルフェノールカーボネート、ジ−フェニルフェノールカーボネート、クミルフェニル−フェニルカーボネート、ジ−クミルフェニルカーボネートである。ジフェニルカーボネートは特に好ましい。
【００５９】
前記明示のカルボン酸ジエステルの混合物もまた使用されてもよい。
【００６０】
ジフェノールに対するカルボン酸ジエステルの割合は、１００〜１３０モル％、好ましくは１０３〜１２０モル％、特に好ましくは１０３〜１０９モル％である。
【００６１】
溶融エステル交換方法中で本発明の目的のために用いられる触媒は、上記文献に記載されるように、塩基性触媒、例えばアルカリ金属およびアルカリ土類金属水酸化物および酸化物だけでなく、オニウム塩と呼ばれるアンモニウムまたはホスホニウム塩が挙げられる。
【００６２】
好ましくは、オニウム塩、特に好ましくはホスホニウム塩が使用される。
【００６３】
本発明の目的のためのホスホニウム塩は式（８）を有するものである：
【００６４】
【化１２】
2006131910.tif 000013
［式中、Ｒ１−４は独立してＣ１−Ｃ１０アルキル、Ｃ６−Ｃ１０アリール、Ｃ７−Ｃ１０アラルキルまたはＣ５−Ｃ６シクロアルキル、好ましくはメチルまたはＣ６−Ｃ１４アリール、特に好ましくはメチルまたはフェニルを示し、およびＸ−はアニオン、例えばヒドロキシド、スルフェート、硫酸水素、炭酸水素、カーボネート、ハライド、好ましくはクロリド、または式ＯＲのアルコキシドを示し、その場合ＲはＣ６−Ｃ１４アリールまたはＣ７−Ｃ１２アラルキル、好ましくはフェニルである。］。
好ましい触媒はテトラフェニルホスホニウムクロリド、テトラフェニルホスホニウムヒドロキシド、テトラフェニルホスホニウムフェノラート、特に好ましくはテトラフェニルホスホニウムフェノラートである。
【００６５】
触媒は、好ましくはジフェノール１モルに対して好ましくは１０−８〜１０−３モルの量、特に好ましくは１０−７〜１０−４モルの量で使用される。
【００６６】
さらなる触媒は、ポリマー化の速度を速めるために単独でまたは要すればオニウム塩に加えて使用してもよい。かかる触媒は、アルカリ金属およびアルカリ土類金属の塩、例えば水酸化物；リチウム、ナトリウムおよびカリウムのアルコキシドおよびアリールオキシド塩、好ましくはナトリウムの水酸化物、アルコキシドおよびアリールオキシド塩を含む。水酸化ナトリウムおよびナトリウムフェノラートは最も好まれる。触媒の量は、各場合ナトリウムとして計算されて、１〜２００ｐｐｂ、好ましくは５〜１５０ｐｐｂおよび最も好ましくは１０〜１２５ｐｐｂの範囲内であり得る。
【００６７】
芳香族ジフェノールとカルボン酸ジエステルの溶融エステル交換反応は、好ましくは２段階で行われる。第一段階において、芳香族ジフェノールおよびカルボン酸ジエステルは、８０〜２５０℃、好ましくは１００〜２３０℃、特に好ましくは１２０〜１９０℃の温度で標準圧下で０〜５時間、好ましくは０．２５〜３時間で溶解される。触媒の添加後、オリゴカーボネートは、真空（２ｍｍＨｇまで低下）の適用および温度上昇（２６０℃まで上昇）による蒸留によりモノフェノールを除去することにより芳香族ジフェノールとカルボン酸ジエステルから製造される。この段階は、プロセスからの大量の蒸気を生じさせる。得られたオリゴカーボネートは重量平均分子量Ｍｗ（ジクロロメタンまたはフェノール／ｏ−ジクロロベンゼンの等量混合物中における相対溶液粘度（光散乱によって検量された）の測定により決定）２０００ｇ／モル〜１８，０００ｇ／モル、好ましくは４０００ｇ／モル〜１５，０００ｇ／モルにおける範囲を有する。
【００６８】
第二段階において、ポリカーボネートは温度をさらに２５０−３２０℃、好ましくは２７０−２９５℃まで増加し、かつ圧力＜２ｍｍＨｇにすることによる、重縮合で製造される。蒸気の残りはこの段階でプロセスから除去される。
【００６９】
触媒はまた、互いの（２以上の）組合せにおいて用いてもよい。
【００７０】
アルカリ／アルカリ土類金属触媒が使用される際、後の時点（例えば、第二段階における重縮合についてのオリゴカーボネート合成の後）でアルカリ／アルカリ土類金属触媒を添加することは有利であり得る。
【００７１】
本発明によるプロセスの目的のために、ポリカーボネートを生成するための芳香族ジフェノールとカルボン酸ジエステルの反応は、例えば、撹拌槽反応器、フィルムエバポレーター、フォーリングフィルムエバポレーター、撹拌槽反応器カスケード（cascades）、押出機、ニーダー、シンプルディスクリアクターおよび高粘度ディスクリアクター中で不連続的にまたは好ましくは連続的に行われ得る。
【００７２】
しかしながら、本明細書中および好ましい範囲において記載した定義、パラメータ、化合物および説明はまた、必要に応じて互いに、即ち、特定の範囲および好ましい範囲間で組合せてもよい。
【００７３】
本発明による分岐状ポリカーボネートおよびコポリカーボネートは、既知の方法でワークアップされ、かつ例えば射出成形または押出ブロー成形によって任意の成形品に加工される。
【００７４】
さらに別の芳香族ポリカーボネートおよび／または別の芳香族ポリエステルカーボネートおよび／または別の芳香族ポリエステルは、既知の方法で、例えば配合によって本発明による分岐状ポリカーボネートおよびコポリカーボネートに添加されてもよい。
【００７５】
これらの熱可塑性材料のための常套の添加剤、例えばフィラー、ＵＶ安定剤、熱安定剤、静電防止剤および顔料を通常の量で本発明による分岐状ポリカーボネートおよびコポリカーボネートに添加され得る。離型性、流動性および／または耐炎性も、外添の離型剤、流動性向上剤および／または防炎加工剤（例えば、アルキルおよびアリールホスフィット、ホスフェート、ホスファン、低分子量カルボン酸エステル、ハロゲン化合物、塩、チョーク、石英微粉、ガラスおよびカーボンファイバー、顔料およびそれらの組合せ：そのような化合物については、WO 99/55772、１５−２５頁および「Plastics Additives Handbook」、Ed. Hans Zweifel、第5版2000、Hanser Publishers、Munichに対応する章に記載されている。）を添加することによって改良してもよい。
【００７６】
本発明による分岐状ポリカーボネートおよびコポリカーボネートは、要すれば別の熱可塑性材料および／または常套の添加剤とブレンドされ、任意の形状の成形品／押出品に加工され、かつ既知のポリカーボネート、ポリエステルカーボネートおよびポリエステルが使用されるどの用途でも用いられる。この特性の範囲のために、それらは比較的大きな成形部品、例えば自動車グレージングおよびシート製品として特に好適である。しかしながら、それらは光学データ記憶媒体、例えばＣＤ類、ＣＤ−Ｒ類、ＤＶＤ類またはＤＶＤ−Ｒ類の基材物質としても適切であるが、例えば電気的分野におけるフィルムとして、自動車構造における成形品および安全分野におけるカバーのためのシートとしても用いられ得る。本発明によるポリカーボネートは、公知のように、建築、車両および航空機、並びにヘルメットシールドの多数の領域で必需品である安全パネルの製造、フィルム、特にスキーフィルムの製造、ブロー成形品（例えばUS-A 2964794参照）、例えば１ガロン〜５ガロンの水タンクの製造、光透過性パネル、特にセルラー用シート（cellular sheets）屋根ふき材、建物、例えば駅や温室用および照明装置用、光学データ記憶媒体、交通照明ハウジングまたは交通信号、フォーム（DE-B 1031507参照）、糸およびフィラメント（DE-B 1137167およびDE-A 1785137参照）の製造のために使用され得る。
【００７７】
ポリカーボネートは、さらに光用途（DE-A 1554020参照）のためにガラスファイバーを含有する半透明性プラスチックとしてまたは光透過性および光散乱性成形品の製造のための、硫酸バリウムおよび／または二酸化チタンおよび／または酸化ジルコニウムまたは有機ポリマー性アクリレートゴムを含む半透明プラスチックとして（EP-A 634445、EP-A 269324）、精密射出成形部品、例えばレンズ取付（lens mountings）の製造中の有機光導電体用の基材として用いられる。後の場合において、使用されるポリカーボネートはガラスファイバーおよび要すればさらに総重量に対してＭｏＳ２約１〜１０重量％を含むものである。本発明によるポリカーボネートは、さらに光学装置部品、特にスチルおよびビデオカメラ用のレンズ（DE-A 2701173参照）、光伝導媒体、特に光ファイバーケーブル（EP-A 0089801参照）、導電体およびプラグハウジングおよびソケット用の電気絶縁材料；香料、アフターシェーブおよび汗への改良した耐性を有する携帯電話のケーシング；ネットワークインターフェースデバイス；ランプ、例えばヘッドライト／スポットライトランプ、拡散ディスク（diffuser disks）または内部レンズおよびストリップライト；医療用用途、例えば人工肺および透析装置；食品用途、例えばボトル、陶器（crockery）およびチョコレートモールド；燃料または潤滑剤との接触が起こる自動車用途、例えばバンパー、要すればＡＢＳまたは好適ゴムとの適当なブレンドの形状で；スポーツ製品、例えばスラロームポールおよびスキーブーツ留め具；家庭用製品、例えば台所のシンク（sink）およびレターボックス；ハウジング、例えば電気配電キャビネット；例えば電動歯ブラシのハウジングおよびヘヤドライヤー用のハウジング；改良した洗浄溶剤に対する耐性を有する透明性洗濯機の蒸気口；防護めがね；視力矯正めがね、改良した台所蒸気、特にオイル蒸気への耐性を有する台所用途用のランプカバー；薬剤用の梱包用フィルム；チップボックスおよびチップキャリアまたはその他の用途、例えば飼育小屋（stall-feeding）のドアまたは動物の檻の製造のために使用される。
【００７８】
本発明によるポリマーから得られ得る成形品および押出品は、本発明によっても与えられる。
【００７９】
以下の例は、範囲を限定することなく、本発明を説明することを目的とする。
【実施例１】
【００８０】
相対溶液粘度は、２０℃でメチレンクロリド１００ｍｌ中のポリマー０．５ｇで決定した。
【００８１】
メルトボリュームレート（ＭＶＲ）はＩＳＯ１１３３に従って決定した。
【００８２】
固有の溶融体積比率（ＩＭＶＲ）はＩＳＯ１１３３に従って決定したが、サンプルは測定温度（以下の例において３００℃）の温度で２０分間で測定に先立って状態調整した。
【００８３】
ＶＩＣＡＴ温度は、ＩＳＯ３０６に従って決定した。
【００８４】
ノッチ衝撃強度は、室温でＩＳＯ１８０／４Ａに従って決定した。
【００８５】
降伏応力、伸張性および弾性率はＩＳＯ５２７に従って決定した。
【００８６】
引裂強度および破断点伸びはＩＳＯ５２７に従って決定した。
【００８７】
実施例１：
２，４−ビス［１−（４−ヒドロキシフェニル）−１−メチルエチル］フェノール（「トリスフェノール」）の合成：
【００８８】
【化１３】
2006131910.tif 000014
【００８９】
ビスフェノールＡ（ＢＰＡ、Ｂａｙｅｒ ＡＧ）１７１２ｇ（５．００モル）を窒素雰囲気下１９０℃で溶融した。固形ナトリウムビスフェノレート（Ｎａ２ＢＰＡ）２０．４ｇ（０．０５モル）を次いで添加した。形成したフェノールをウォータージェットバキューム（１５−２０ｍｂａｒ）下で、蒸留することによって１８０−１９０℃のボトム温度で得られた溶融体から除去した。バッチ調製を５回繰り返し、フェノールを除去した粗材料（総量３５３ｇ；フェノール３．７５モルの分離後）を組合せた。
【００９０】
粗材料は、いずれの場合も酢酸（濃縮）７５ｍｌを有するトルエン３８５０ｍｌから３つの部分に再結晶された。トリスフェノール含量約４５％を有する（湿潤性）結晶生成物約７ｋｇが得られた。この材料をいずれの場合もトルエン３リットルを含む１ｋｇ部中１００℃で抽出した。抽出は１００℃で約１５分間トルエン懸濁液を撹拌し、次いでそれを加熱フィルタ（hot-filtering）に通すことによって行った。抽出残渣はともにトリスフェノール含量約８５％を有して１５４０ｇ（湿潤性）を生成した。全体量をトルエン４ｌを用いて１００℃で２度再抽出し、抽出残渣を真空下８０℃で乾燥させた。トリスフェノール９４．２％を含有する生成物９９５．５ｇが得られた。トリスフェノール含量を更にトルエン３ｌを用いて８０℃でもう一度抽出することによって増加させた。真空下８０℃で乾燥後、トリスフェノール含量９７．９％を有するベージュのパウダー９４５ｇが得られ、それは全体の収率１１．６％に相当する。残余物はビスフェノールＡからなる。
【００９１】
収量：白色−ベージュパウダー９４５ｇ（理論値１１．６％）
分析：
トリメチルシリル誘導体での誘導体化後のＧＣ−ＭＳ：期待質量３６２がここで生成物ピークとしてみられた。純度：９７．９４％（不純物としてＢＰＡ１．７９％が確認された）。
【００９２】
実施例２：
メチレンクロリド１１８ｍｌおよびクロロベンゼン３０ｍｌを水１１８ｍｌ中ビスフェノールＡ１５．８６２ｇ（０．０６９４モル）およびナトリウムヒドロキシド６．１３ｇ（０．１５３モル）の窒素不活性溶液へ添加した。実施例１からの分岐剤０．０８１ｇ（ビスフェノールＡに対して０．０００２２モルまたは０．３２モル％）および連鎖停止剤としてｐ−ｔｅｒｔ−ブチルフェノール（ＢＵＰ）０．３５５９ｇ（ビスフェノールＡに対して０．００２３７モルまたは３．４モル％）を単段階処理において添加した。ｐＨ値１３．４および２０℃でホスゲン９．６ｍｌ（０．１３９４モル）を１時間に渡って添加した。ｐＨ値を１２．６以下になるのを防ぐために、２５％濃度（strength）のナトリウムヒドロキシド溶液をホスゲン化の間に添加した。ホスゲン化および窒素を用いたフラッシング（flushing）の完了後、Ｎ−エチルピペリジン９６．７μｌ（ビスフェノールＡ１モル％に対して０．０００７モル）を触媒として添加し、撹拌を１時間継続した。水相を分離後、有機相をリン酸で酸性化し、中性および無塩になるまで蒸留水で洗浄した。メタノール中で沈殿および真空ドライキャビネット中８０℃で乾燥後ポリカーボネート１６．８ｇが得られた。
【００９３】
分析：
メチレンクロリド中相対溶液粘度（０．５ｇ／溶液１００ｍｌ）：１．３１０／１．３１５
ＧＰＣ（ＢＰＡポリカーボネートに対する検量）：分子量Ｍｗ＝３１７８９、Ｍｎ＝１４０１０、分散指数Ｄ＝２．２７
【００９４】
実施例３：
メチレンクロリド２８．４ｌおよびクロロベンゼン９ｌを水２８．４ｌ中ビスフェノールＡ４０９６．３ｇ（１７．９４モル）およびナトリウムヒドロキシド１５８４ｇ（３９．６モル）の窒素不活性溶液へ添加した。実施例１からの分岐剤２０．８８ｇ（ビスフェノールＡに対して０．０５７６モルまたは０．３２モル％）および連鎖停止剤としてｐ−ｔｅｒｔ−ブチルフェノール（ＢＵＰ）９１．９２ｇ（ビスフェノールＡに対して０．６１２モルまたは３．４モル％）を単段階処理において添加した。ｐＨ値１３．４および２１℃でホスゲン３５６０ｇ（３６モル）を１時間および２０分に渡って添加した。ｐＨ値を１２．６以下になるのを防ぐために、２５％濃度のナトリウムヒドロキシド溶液をホスゲン化の間に添加した。ホスゲン化および窒素を用いたフラッシング（flushing）の完了後、Ｎ−エチルピペリジン２４．７ｍｌ（ビスフェノールＡ１モル％に対して０．１８モル）を触媒として添加し、撹拌を１時間継続した。水相を分離後、有機相をリン酸で酸性化し、中性および無塩になるまで蒸留水で洗浄した。溶媒をクロロベンゼンに交換した後、不揮発性押出機を通して生成物が押し出された。
【００９５】
ポリカーボネート３４６０ｇが得られた（一次運転物（first runnings）の廃棄後）。
【００９６】
分析：
メチレンクロリド中の相対溶液粘度（０．５ｇ／溶液１００ｍｌ）：１．３４
ＭＶＲ３００℃／１．２ｋｇ：１．７ｍｌ／１０分
ＩＭＶＲ３００℃／１．２ｋｇ  ２０分：１．７ｍｌ／１０分
ビカーＶＳＴＢ５０：１５３．２℃
【００９７】
実施例４：
メチレンクロリド２８．４ｌおよびクロロベンゼン９ｌを水２８．４ｌ中ビスフェノールＡ４０９６．３ｇ（１７．９４モル）およびナトリウムヒドロキシド１５８４ｇ（３９．６モル）の窒素不活性溶液へ添加した。実施例１からの分岐剤１９．５７ｇ（ビスフェノールＡに対して０．０５４モルまたは０．３０モル％）および連鎖停止剤としてｐ−ｔｅｒｔ−ブチルフェノール（ＢＵＰ）５７．６ｇ（ビスフェノールＡに対して０．６１２モルまたは３．４モル％）を単段階処理において添加した。ｐＨ値１３．４および２１℃でホスゲン３５６０ｇ（３６モル）を１時間および２０分に渡って添加した。ｐＨ値を１２．６以下になるのを防ぐために、２５％濃度のナトリウムヒドロキシド溶液をホスゲン化の間に添加した。ホスゲン化および窒素を用いたフラッシング（flushing）の完了後、Ｎ−エチルピペリジン２４．７ｍｌ（ビスフェノールＡ１モル％に対して０．１８モル）を触媒として添加し、撹拌を１時間継続した。水相を分離後、有機相をリン酸で酸性化し、中性および無塩になるまで蒸留水で洗浄した。溶媒をクロロベンゼンに交換した後、不揮発性押出機を通して生成物が押し出された。
【００９８】
ポリカーボネート３７３２ｇが得られた（一次運転物（first runnings）の廃棄後）。
【００９９】
分析：
メチレンクロリド中の相対溶液粘度（０．５ｇ／溶液１００ｍｌ）：１．３４０
ＭＶＲ３００℃／１．２ｋｇ：２．４ｍｌ／１０分
ＩＭＶＲ３００℃／１．２ｋｇ  ２０分：２．２ｍｌ／１０分
ビカーＶＳＴＢ５０：１４９．６℃
【０１００】
実施例５：
メチレンクロリド２８．４ｌおよびクロロベンゼン９ｌを水２８．４ｌ中ビスフェノールＡ４０９６．３ｇ（１７．９４モル）およびナトリウムヒドロキシド１５８４ｇ（３９．６モル）の窒素不活性溶液へ添加した。実施例１からの分岐剤１９．５７ｇ（ビスフェノールＡに対して０．０５４モルまたは０．３０モル％）および連鎖停止剤としてフェノール６６．０６ｇ（ビスフェノールＡに対して０．７０２モルまたは３．９モル％）を単段階処理において添加した。ｐＨ値１３．４および２１℃でホスゲン３５６０ｇ（３６モル）を１時間および２０分に渡って添加した。ｐＨ値を１２．６以下になるのを防ぐために、２５％濃度のナトリウムヒドロキシド溶液をホスゲン化の間に添加した。ホスゲン化および窒素を用いたフラッシング（flushing）の完了後、Ｎ−エチルピペリジン２４．７ｍｌ（ビスフェノールＡ１モル％に対して０．１８モル）を触媒として添加し、撹拌を１時間継続した。水相を分離後、有機相をリン酸で酸性化し、中性および無塩になるまで蒸留水で洗浄した。溶媒をクロロベンゼンに交換した後、不揮発性押出機を通して生成物が押し出された。
【０１０１】
ポリカーボネート３７７５ｇが得られた（一次運転物（first runnings）の廃棄後）。
【０１０２】
分析：
メチレンクロリド中の相対溶液粘度（０．５ｇ／溶液１００ｍｌ）：１．３０３
ＭＶＲ３００℃／１．２ｋｇ：４．２ｍｌ／１０分
ＩＭＶＲ３００℃／１．２ｋｇ  ２０分：４．３ｍｌ／１０分
ビカーＶＳＴＢ５０：１４７．５℃
【０１０３】
溶融指数ＭＶＲは、所定の力の作用の下、特定の温度で１０分で標準化されたノズルを通過する、加熱した熱可塑性の生成物のグラム数をいう。本件の場合において、力は１．２ｋｇおよび温度３００℃である。ＩＭＶＲの場合において、サンプルは押し出しに先立って２０分間３００℃で機器の中で維持される。いずれかのポリマー分解がこの期間に発生する場合、分解度（degree of degradation）に依存してＭＶＲ試験においてよりも、より高い値が得られる。かかる露出後、生成物はより高い流動体であり、かつより多くの材料がノズルを通じて流れることができる。測定の正確さ／誤差限度の境界内で、ＭＶＲおよびＩＭＶＲ値が事実上同一であるならば、これは材料の熱安定性（実施例３〜５参照）を確立する。
【０１０４】
実施例６：
メチレンクロリド２４．１ｌおよびクロロベンゼン１２．４ｌを水３６．５ｌ中ビスフェノールＡ４５６６ｇ（２０モル）およびナトリウムヒドロキシド１７６０ｇ（４４モル）の窒素不活性溶液へ添加した。実施例１からの分岐剤２１．７５ｇ（ビスフェノールＡに対して０．０６モルまたは０．３０モル％）および連鎖停止剤としてフェノール６７．７６ｇ（ビスフェノールＡに対して０．７２モルまたは３．６モル％）を単段階処理において添加した。ｐＨ値１３．４および２１℃でホスゲン３９５６ｇ（３６モル）を１時間および２０分に渡って添加した。ｐＨ値を１２．６以下になるのを防ぐために、３０％濃度のナトリウムヒドロキシド溶液をホスゲン化の間に添加した。ホスゲン化および窒素を用いたフラッシング（flushing）の完了後、Ｎ−エチルピペリジン２４．７ｍｌ（ビスフェノールＡ１モル％に対して０．１８モル）を触媒として添加し、撹拌を１時間継続した。水相を分離後、有機相をリン酸で酸性化し、中性および無塩になるまで蒸留水で洗浄した。溶媒をクロロベンゼンに交換した後、不揮発性押出機を通して生成物が押し出された。
【０１０５】
ポリカーボネート４０２０ｇが得られた（一次運転物（first runnings）の廃棄後）。
【０１０６】
分析：
メチレンクロリド中の相対溶液粘度（０．５ｇ／溶液１００ｍｌ）：１．３２０
ＧＰＣ（ＢＰＡポリカーボネートに対する検量）：分子量Ｍｗ＝３４４４１、Ｍｎ＝１１３３４、分散指数Ｄ＝３．０４
【０１０７】
本発明によるポリカーボネートの物理特性：
【０１０８】
実施例３からの分岐状ポリカーボネートの機械的特性：
2006131910.tif 000015
【０１０９】
比較例１
ジフェノールとしてビスフェノールＡおよび分岐剤としてイサチンビスクレゾール（０．３％）を有し、連鎖停止剤としてフェノールおよびＭＶＲ３を有する分岐状ポリカーボネート。
【０１１０】
2006131910.tif 000016
【０１１１】
実施例４からの分岐状ポリカーボネートの特性：
2006131910.tif 000017
【０１１２】
実施例５からの分岐状ポリカーボネートの特性：
2006131910.tif 000018
【０１１３】
本発明による実施例１、４および５と比較例との比較は、他の機械的性質は別途比較されるが、改良された破断点伸びを示す。
【０１１４】
実施例７：
生成物の熱安定性を、前記実施例３−５と同様の種々の分岐状ポリカーボネートに関して示され得る。
【０１１５】
実施例３によるポリマー：
ＭＶＲ３００℃／１．２ｋｇ：１．７モル／１０分  ＩＭＶＲ３００℃／１．２ｋｇ  ２０分：１．７ｍｌ／１０分
実施例４によるポリマー：
ＭＶＲ３００℃／１．２ｋｇ：２．４モル／１０分  ＩＭＶＲ３００℃／１．２ｋｇ  ２０分：２．２ｍｌ／１０分
実施例５によるポリマー：
ＭＶＲ３００℃／１．２ｋｇ：４．２モル／１０分  ＩＭＶＲ３００℃／１．２ｋｇ  ２０分：４．３ｍｌ／１０分
ＭＶＲおよびＩＭＶＲ測定からの結果は、分岐状構造要素が熱的に安定であることを示す。
【０１１６】
剪断速度（ＩＳＯ  １１４４３）の関数として粘性の測定は、同様に熱安定性に関しても表示をなし得る：
以下に測定された擬似塑性は、分岐点（branch point）が熱的応力の後でさえも無傷であり、かつ用いられる分岐剤中のいかなる想定の不純物も有害ではないことを更に証明する。従って、分岐構造単位の分解は発生しない。
【０１１７】
実施例３において得られた分岐状ポリカーボネートは、２６０、２８０および３００℃で流動的な検討を行った。次のデータが得られた：
2006131910.tif 000019
【０１１８】
これらは疑似塑性、分岐状材料用の典型値である。
【０１１９】
本発明を説明目的のために詳細に説明したが、そのような詳細は単に当該目的のためのものであり、特許請求の範囲によって限定され得る場合を除いては、本発明の趣旨および範囲から逸脱することなく当業者により変更がなされ得ることが理解されるべきである。
【外国語明細書】
2006131910.tif 000024
2006131910.tif 000025
2006131910.tif 000026
2006131910.tif 000027
2006131910.tif 000028
2006131910.tif 000029
2006131910.tif 000030
2006131910.tif 000031
2006131910.tif 000032
2006131910.tif 000033
2006131910.tif 000034
2006131910.tif 000035
2006131910.tif 000036
2006131910.tif 000037
2006131910.tif 000038
2006131910.tif 000039
2006131910.tif 000040
2006131910.tif 000041
2006131910.tif 000042
2006131910.tif 000043
2006131910.tif 000044
2006131910.tif 000045
2006131910.tif 000046
2006131910.tif 000047
2006131910.tif 000048
2006131910.tif 000049
2006131910.tif 000050
2006131910.tif 000051
2006131910.tif 000052
2006131910.tif 000053
2006131910.tif 000054
2006131910.tif 000055
2006131910.tif 000056